(57)【特許請求の範囲】
【請求項１】
一対の電極と、前記一対の電極の間に設けられた発光層とを有し、前記発光層が置換または無置換のチオフェンオリゴマーとトリス（８−ヒドロキシキノリラト）アルミニウムとを含む有機電界発光素子。
【請求項２】
チオフェンオリゴマーが４つ以上のチオフェン環を有する請求項１記載の有機電界発光素子。
【請求項３】
発光層がチオフェンオリゴマーを１０ｍｏｌ％以下含む請求項１または２に記載の有機電界発光素子。
【発明の詳細な説明】
【０００１】
【発明の属する技術分野】
本発明は、各種の表示装置として広範囲に利用される発光素子であって、高効率かつ安定性に優れた有機電界発光素子に関するものである。
【０００２】
【従来の技術】
電界発光素子は、自己発光のために液晶素子にくらべて明るく、鮮明な表示が可能であるため、古くから多くの研究者によって研究されてきた。現在実用レベルに達した電界発光素子としては、無機材料のＺｎＳを用いた素子がある。しかし、この様な無機の電界発光素子は、発光のための駆動電圧として２００Ｖ以上が必要であるため、広く使用されるには至っていない。
【０００３】
これに対して有機材料を用いた電界発光素子である有機電界発光素子は、従来実用的なレベルからはほど遠いものであったが、１９８７年にイーストマン・コダック社のシー・ダブリュ・タン（Ｃ．Ｗ．Ｔａｎｇ）らによって開発された積層構造素子によりその特性が飛躍的に進歩した。彼らは蒸着膜の構造が安定で電子を輸送することのできる蛍光体からなる層（電子輸送性発光層）と、正孔を輸送することのできる有機物からなる層（正孔輸送層）とを積層し、両方のキャリヤーを蛍光体中に注入して発光させることに成功した。これによって有機電界発光素子の発光効率が向上し、１０Ｖ以下の電圧で１０００ｃｄ／ｍ2以上の発光が得られる様になった。その後多くの研究者によってその特性向上のための研究が行われ、現在では１００００ｃｄ／ｍ2以上の発光特性が得られている。
【０００４】
この様な有機電界発光素子においては、素子の有機層と電極を構成する有機材料と金属材料によって特性が大きく変化する。特に有機層は、電荷の注入・輸送・再結合・発光といった重要な機能を果たしており、特性の優れた素子を実現するには、それぞれの層の機能に適した材料を選択することが重要である。また、耐久性に優れた素子を得るためには、有機層に凝集を起こさない安定性に優れた膜を用いることが重要である。
【０００５】
電荷注入輸送層は、正孔注入輸送層と電子注入輸送層に大別される。それぞれ、電極からの電荷の注入を容易にし、注入された電荷を発光領域まで輸送するという働きをする。電荷注入層と電荷輸送層を一つの材料で兼ねる場合と別々の材料を用いる場合とがある。正孔注入層のための材料としては、陽極からの正孔の注入を容易にするため、ＨＯＭＯレベルの小さい材料が使用される。具体的には銅フタロシアニン（ＣｕＰｃ）、トリス｛４−[（３-メチルフェニル）フェニルアミノ]フェニル｝アミン（ｍ−ＭＴＤＡＴＡ）などが挙げられる。また、正孔輸送材料としてはトリフェニルアミン誘導体が一般的に用いられている。特許２８２６３８１号公報によれば、正孔注入層あるいは正孔注入輸送層としての有機半導体域を形成する材料として、導電性高分子のオリゴマー、特にチオフェンオリゴマーを含むものが好ましいとされている。一方、電子輸送材料としては、オキサジアゾール誘導体やトリス（８−ヒドロキシキノリラト）アルミニウム（Ａｌｑ）などに代表されるキノリノール金属錯体などが検討されている。
【０００６】
しかしこれらの材料の中には、チオフェンオリゴマー、オキサジアゾール誘導体などのように、電荷の注入輸送機能には優れていても、薄膜の安定性にかけるものも多い。
【０００７】
発光層用の材料としては数多くの化合物群が検討されている。また、製膜性に優れた材料の中に蛍光性の色素を少量分散させた膜を発光層として用いることにより、素子の高効率化、長寿命化および発光色の調整をすることも検討されている。この手法は、単独では結晶化しやすい、あるいは濃度消光を起こしやすい蛍光色素に対して非常に有効である。しかし、発光効率・駆動耐久性ともに、実用化するためには十分な特性を満たすものは得られていなかった。
【０００８】
連続駆動時の輝度低下を抑制するためには、発光材料以外にも様々な検討がされている。たとえば、発光層と電荷輸送層との間に両者の構成材料の混合物からなる層を設ける、あるいは電荷輸送層の高耐熱化などが行われている。しかし、これらの手法は必ずしも有効であるとは限らない。
【０００９】
【発明が解決しようとする課題】
本発明の目的は、有機電界発光素子に用いる有機材料およびその使用法を改良することによって、発光効率が高く駆動耐久性に優れた有機電界発光素子を実現することにある。
【００１０】
【課題を解決するための手段】
本発明の有機電界発光素子は、一対の電極とその間に挟まれた少なくとも一層以上の有機層を有しており、その有機層の一つである発光層が置換または無置換のチオフェンオリゴマーを含む複数の材料で構成されていることを特徴としたものである。あるいは素子を構成する発光層と電極の間に蛍光材料が混合された領域を有し、その領域が発光層から離れていることを特徴としたものである。
【００１１】
【発明の実施の形態】
本発明の請求項１に記載の発明は、一対の電極と、前記一対の電極の間に設けられた発光層とを有し、前記発光層が置換または無置換のチオフェンオリゴマーとトリス（８−ヒドロキシキノリラト）アルミニウムとを含む有機電界発光素子あり、発光色を変化させ、かつ効率を向上させるという作用を有する。
【００１２】
請求項２に記載の発明は、チオフェンオリゴマーが４つ以上のチオフェン環を有する請求項１記載の有機電界発光素子であり、このようなオリゴマーを用いることにより、より効率よい安定した発光を得ることができる。
【００１３】
請求項３に記載の発明は発光層がチオフェンオリゴマーを１０ｍｏｌ％以下含む請求項１または２に記載の有機電界発光素子である。
【００１９】
以下に、本発明の実施の形態について、図面を用いて具体的に説明する。
【００２０】
（実施の形態１）
図１に本発明第１の実施の形態における有機電界発光素子の構成の断面図を示す。ガラス基板１上に陽極２を形成し、その上に正孔注入層３、正孔輸送層４、発光層５、電子輸送層６、電子注入層７、陰極８を形成したものである。正孔注入層と正孔輸送層、電子輸送層と電子注入層はそれぞれ一つの層で兼ねることもできる。さらに発光層と正孔注入輸送層、発光層と電子注入輸送層を兼ねることもできる。
【００２１】
陽極２には透明電極としてインジウム錫酸化物（ＩＴＯ）や半透明電極として金薄膜を用いることができる。
【００２２】
正孔注入層７、正孔輸送層８としては、従来の技術の項であげた、銅フタロシアニン（ＣｕＰｃ）やトリス｛４−[（３-メチルフェニル）フェニルアミノ]フェニル｝アミン（ｍ−ＭＴＤＡＴＡ）、トリフェニルアミン誘導体などのほか、本発明によるオリゴマー材料を含む混合物を用いることができる。さらにオリゴマー材料として、トリフェニルアミンオリゴマーやチオフェンオリゴマーなど、正孔輸送性の強い材料を用いることにより、特性を向上させることができる。また、発光層はチオフェンオリゴマーを含む複数の材料で構成されているが、チオフェンオリゴマーの割合としては１０ｍｏｌ％以下が望ましい。
【００２３】
電子輸送層６、電子注入層７を構成する材料としては従来の技術の項であげた、オキサジアゾール誘導体やトリス（８−ヒドロキシキノリラト）アルミニウム（Ａｌｑ）などに代表されるキノリノール金属錯体を用いることができる。
【００２４】
陰極８には有機膜に電子が注入でき、かつた耐環境安定性に優れていることが必要であり、具体的にはアルミニウム、マグネシウム、あるいはこれらの金属の合金を用いることができる。
【００２５】
さらに、本発明によれば、正孔輸送層４または電子輸送層６に発光層から発せられる光のピーク波長よりも短波長に吸収ピーク波長を有する蛍光材料を混合させて用いることにより、素子の駆動耐久性を向上させることが可能となる。
【００２６】
（実施の形態２）
図２に本発明第２の実施の形態における有機電界発光素子の構成の断面図を示す。ガラス基板１上に陽極２を形成し、その上に正孔注入層３、正孔輸送層４、発光層５、電子輸送層６、電子注入層７、陰極８を形成したものであり、正孔輸送層４の一部に蛍光材料を混合した混合層９を設ける。陽極２、正孔注入層３、正孔輸送層４、発光層５、電子輸送層６、電子注入層７、陰極８は実施の形態１に記載したものと同様なものを使用することができる。混合層９は発光層５と離して設ければ、どこでも良い。混合層に用いる蛍光材料としては、有機電界発光素子に用いられる有機材料を用いることができる。また、実施の形態１の場合と同様に、正孔注入層と正孔輸送層、電子輸送層と電子注入層はそれぞれ一つの層で兼ねることができる。
【００２７】
なお、ここでは正孔輸送層に混合層を設けた場合について説明したが、電子輸送層に混合層を設ける場合も同様に実施することができる。
【００２８】
【実施例】
次に、本発明の実施例を説明する。
【００２９】
（実施例１）
以下、本発明第１の実施例を説明する。基板にはガラス上に透明な陽極としてインジウム錫酸化膜（ＩＴＯ）をあらかじめ形成し、電極の形にパターニングしたもの用いた。この基板を充分に洗浄した後、蒸着する材料と一緒に真空装置内にセットし、１０-4Ｐａまで排気した。その後、正孔注入輸送層としてN,N'-ビス[4'-(N,N-ジフェニルアミノ)-4-ビフェニリル]-N,N'-ジフェニルベンジジン（ＴＰＴ）を５０ｎｍ製膜した。その後、発光層としてＡｌｑと（化１）に示すチオフェン誘導体（１）の混合膜を２５ｎｍ製膜した。
【００３０】
【化１】
0003664069.tif 000002
【００３１】
製膜は２つの材料を別々の蒸着源から蒸発させる共蒸着法により行い、Ａｌｑに対する化合物（１）の混合比は１ｍｏｌ％とした。さらに、電子注入輸送層としてＡｌｑを２５ｎｍ製膜した後、陰極としてＡｌＬｉ合金を１５０ｎｍの厚さで製膜し、素子を作成した。これらの製膜は一度も真空を破ることなく、連続して行った。なお、膜厚は水晶振動子によってモニターした。素子作製後、直ちに乾燥窒素中で電極の取り出しを行い、引き続き特性測定を行った。得られた素子に電圧を印加したところ、均一な黄色の発光が得られた。１００ｍＡ／ｃｍ2の電流を印加した場合の駆動電圧ならびに発光輝度を測定したところ、駆動電圧５．５Ｖ、発光輝度は３８５０ｃｄ／ｍ2であった。
【００３２】
この素子を乾燥窒素中において、初期輝度１０００ｃｄ／ｍ2で連続駆動（定電流）したところ、輝度が初期の半分である５００ｃｄ／ｍ2になるのに要する時間（輝度半減期）は８５０ｈであった。また、５００ｈ駆動後の電圧上昇分は０．８Ｖであった。
【００３３】
（実施例２）
以下、本発明第２の実施例を説明する。第２の実施例では、発光層としてＡｌｑと(化２)に示すチオフェン誘導体（２）との混合膜を用いたこと以外は第１の実施例と同様に素子を作製した。
【００３４】
【化２】
0003664069.tif 000003
【００３５】
Ａｌｑに対するチオフェン誘導体（２）の混合比は１ｍｏｌ％とした。得られた素子に電圧を印加したところ、均一な橙色の発光が得られた。１００ｍＡ／ｃｍ2の電流を印加した場合の駆動電圧ならびに発光輝度を測定したところ、駆動電圧５．４Ｖ、発光輝度は４２００ｃｄ／ｍ2であった。この素子を乾燥窒素中において、初期輝度１０００ｃｄ／ｍ2で連続駆動（定電流）したところ、輝度半減期は９００ｈであった。また、５００ｈ駆動後の電圧上昇分は０．６Ｖであった。
【００３６】
（実施例３）
以下、本発明第３の実施例を説明する。第３の実施例では、基板にはガラス上に透明な陽極としてインジウム錫酸化膜（ＩＴＯ）をあらかじめ形成し、電極の形にパターニングしたもの用いた。この基板を充分に洗浄した後、蒸着する材料と一緒に真空装置内にセットし、１０-4Ｐａまで排気した。その後、正孔注入層として（化１）に示すチオフェン誘導体（１）とＴＰＴの混合膜を２５ｎｍ製膜した。 混合膜は２つの材料を別々の蒸着源から蒸発させて作製し、混合比はモル比で１：１とした。それから、正孔輸送層としてＴＰＴを２５ｎｍ製膜した。その後、発光層兼電子注入輸送層としてＡｌｑを５０ｎｍ製膜した。
【００３７】
さらに、陰極としてＡｌＬｉ合金を１５０ｎｍの厚さで製膜し、素子を作成した。これらの製膜は一度も真空を破ることなく、連続して行った。なお、膜厚は水晶振動子によってモニターした。素子作製後、直ちに乾燥窒素中で電極の取り出しを行い、引き続き特性測定を行った。得られた素子に電圧を印加したところ、均一な黄緑色の発光が得られた。１００ｍＡ／ｃｍ2の電流を印加した場合の駆動電圧ならびに発光輝度を測定したところ、駆動電圧５．１Ｖ、発光輝度は２３５０ｃｄ／ｍ2であった。この素子を乾燥窒素中において、初期輝度１０００ｃｄ／ｍ2で連続駆動（定電流）したところ、輝度半減期は５４０ｈであった。また、５００ｈ駆動後の電圧上昇分は０．５Ｖであった。
【００３８】
（実施例４）
以下、本発明第４の実施例を説明する。第４の実施例では、正孔注入層に（化１）に示すチオフェン誘導体（１）と（化３）に示すチオフェン誘導体（３）の混合膜を用いたこと以外は第３の実施例と同様に素子を作成した。
【００３９】
【化３】
0003664069.tif 000004
【００４０】
得られた素子に電圧を印加したところ、均一な黄緑色の発光が得られた。１００ｍＡ／ｃｍ2の電流を印加した場合の駆動電圧ならびに発光輝度を測定したところ、駆動電圧５．８Ｖ、発光輝度は２４４０ｃｄ／ｍ2であった。この素子を乾燥窒素中において、初期輝度１０００ｃｄ／ｍ2で連続駆動（定電流）したところ、輝度半減期は６２０ｈであった。また、５００ｈ駆動後の電圧上昇分は０．７Ｖであった。
【００４１】
（実施例５）
以下、本発明第５の実施例を説明する。第５の実施例では、基板にはガラス上に透明な陽極としてインジウム錫酸化膜（ＩＴＯ）をあらかじめ形成し、電極の形にパターニングしたもの用いた。この基板を充分に洗浄した後、蒸着する材料と一緒に真空装置内にセットし、１０-4Ｐａまで排気した。その後、正孔注入層としてＴＰＴを２５ｎｍ製膜した。さらに正孔輸送層として、ＴＰＴとペリレン（吸収ピーク波長４３８ｎｍ）の混合膜を２５ｎｍ製膜した。
【００４２】
製膜は２つの材料を別々の蒸着源から蒸発させる共蒸着法により行い、ＴＰＴに対するペリレンの混合比は１ｍｏｌ％とした。さらに、発光層兼電子注入輸送層としてＡｌｑ（蛍光ピーク波長５２５ｎｍ）を５０ｎｍ製膜した後、陰極としてＡｌＬｉ合金を１５０ｎｍの厚さで製膜し、素子を作成した。得られた素子に電圧を印加したところ、均一な黄緑色の発光が得られた。ＥＬスペクトルを測定したところ、ペリレンからの発光は観測されなかった。１００ｍＡ／ｃｍ2の電流を印加した場合の駆動電圧ならびに発光輝度を測定したところ、駆動電圧５．９Ｖ、発光輝度は２３００ｃｄ／ｍ2であった。この素子を乾燥窒素中において、初期輝度１０００ｃｄ／ｍ2で連続駆動（定電流）したところ、輝度半減期は６１０ｈであった。また、５００ｈ駆動後の電圧上昇分は１．５Ｖであった。
【００４３】
（実施例６）
以下、本発明第６の実施例を説明する。第６の実施例では、ペリレンの代わりに９，１０-ジフェニルアントラセン（吸収ピーク波長２７７ｎｍ）を用いたこと以外は第５の実施例と同様にして素子を作成した。
【００４４】
得られた素子に電圧を印加したところ、均一な黄緑色の発光が得られた。発光スペクトルを測定したところ、９，１０-ジフェニルアントラセンからの発光は観測されなかった。１００ｍＡ／ｃｍ2の電流を印加した場合の駆動電圧ならびに発光輝度を測定したところ、駆動電圧６．１Ｖ、発光輝度は２２１０ｃｄ／ｍ2であった。この素子を乾燥窒素中において、初期輝度１０００ｃｄ／ｍ2で連続駆動（定電流）したところ、輝度半減期は４２０ｈであった。また、５００ｈ駆動後の電圧上昇分は１．７Ｖであった。
【００４５】
（実施例７）
以下、本発明第７の実施例を説明する。第７の実施例では、ペリレンの代わりにクマリン５１５（Ｅｘｃｉｔｏｎ社製、吸収ピーク波長４１０ｎｍ）を用いたこと以外は第５の実施例と同様にして素子を作成した。
【００４６】
得られた素子に電圧を印加したところ、均一な黄緑色の発光が得られた。発光スペクトルを測定したところ、クマリン５１５からの発光は観測されなかった。１００ｍＡ／ｃｍ2の電流を印加した場合の駆動電圧ならびに発光輝度を測定したところ、駆動電圧６．３Ｖ、発光輝度２３８０ｃｄ／ｍ2であった。この素子を乾燥窒素中において初期輝度１０００ｃｄ／ｍ2で連続駆動（定電流）したところ、輝度半減期は５００ｈであった。また５００ｈ駆動後の電圧上昇分は１．２Ｖであった。
【００４７】
（実施例８）
以下、本発明第８の実施例を説明する。第８の実施例では、基板にはガラス上に透明な陽極としてインジウム錫酸化膜（ＩＴＯ）をあらかじめ形成し、電極の形にパターニングしたもの用いた。この基板を充分に洗浄した後、蒸着する材料と一緒に真空装置内にセットし、１０-4Ｐａまで排気した。その後、ＴＰＴと９、１０―ジフェニルアントラセンの混合膜を２５ｎｍ製膜した。
【００４８】
製膜は２つの材料を別々の蒸着源から蒸発させる共蒸着法により行い、ＴＰＴに対する９、１０―ジフェニルアントラセンの混合比は１ｍｏｌ％とした。さらに、その上にＴＰＴを２５ｎｍ製膜した。その後、発光層兼電子注入輸送層としてＡｌｑを５０ｎｍ製膜した後、陰極としてＡｌＬｉ合金を１５０ｎｍの厚さで製膜し、素子を作成した。
【００４９】
得られた素子に電圧を印加したところ、均一な黄緑色の発光が得られた。ＥＬスペクトルを測定したところ、９、１０―ジフェニルアントラセンからの発光は観測されなかった。１００ｍＡ／ｃｍ2の電流を印加した場合の駆動電圧ならびに発光輝度を測定したところ、駆動電圧６．７Ｖ、発光輝度は２５９０ｃｄ／ｍ2であった。この素子を乾燥窒素中において、初期輝度１０００ｃｄ／ｍ2で連続駆動（定電流）したところ、輝度半減期は３８０ｈであった。また、５００ｈ駆動後の電圧上昇分は１．８Ｖであった。
【００５０】
（実施例９）
以下、本発明第９の実施例を説明する。第９の実施例では、９、１０―ジフェニルアントラセンの代わりにクマリン５１５（Ｅｘｃｉｔｏｎ社製）を用いたこと以外は第８の実施例と同様にして素子を作成した。
【００５１】
得られた素子に電圧を印加したところ、均一な黄緑色の発光が得られた。発光スペクトルを測定したところ、クマリン５１５からの発光は観測されなかった。１００ｍＡ／ｃｍ2の電流を印加した場合の駆動電圧ならびに発光輝度を測定したところ、駆動電圧６．２Ｖ、発光輝度２４６０ｃｄ／ｍ2であった。この素子を乾燥窒素中において初期輝度１０００ｃｄ／ｍ2で連続駆動（定電流）したところ、輝度半減期は５００ｈであった。また５００ｈ駆動後の電圧上昇分は１．０Ｖであった。
【００５２】
（実施例１０）
以下、本発明第１０の実施例を説明する。第１０の実施例では、９、１０―ジフェニルアントラセンの代わりにＤＣＭ（Ｅｘｃｉｔｏｎ社製）を用いたこと以外は第８の実施例と同様にして素子を作成した。
【００５３】
得られた素子に電圧を印加したところ、均一な黄緑色の発光が得られた。発光スペクトルを測定したところ、ＤＣＭからの発光は観測されなかった。１００ｍＡ／ｃｍ2の電流を印加した場合の駆動電圧ならびに発光輝度を測定したところ、駆動電圧６．５Ｖ、発光輝度２４８０ｃｄ／ｍ2であった。この素子を乾燥窒素中において初期輝度１０００ｃｄ／ｍ2で連続駆動（定電流）したところ、輝度半減期は３００ｈであった。また５００ｈ駆動後の電圧上昇分は１．５Ｖであった。
【００５４】
（実施例１１）
以下、本発明第１１の実施例を説明する。第１１の実施例では、基板にはガラス上に透明な陽極としてインジウム錫酸化膜（ＩＴＯ）をあらかじめ形成し、電極の形にパターニングしたもの用いた。この基板を充分に洗浄した後、蒸着する材料と一緒に真空装置内にセットし、１０-4Ｐａまで排気した。ＴＰＴを１０ｎｍ製膜した後、ＴＰＴと９、１０―ジフェニルアントラセンの混合膜を２５ｎｍ製膜した。
【００５５】
製膜は２つの材料を別々の蒸着源から蒸発させる共蒸着法により行い、ＴＰＴに対する９、１０―ジフェニルアントラセンの混合比は１ｍｏｌ％とした。さらに、その上にＴＰＴを１５ｎｍ製膜した。その後、発光層兼電子注入輸送層としてＡｌｑを５０ｎｍ製膜した後、陰極としてＡｌＬｉ合金を１５０ｎｍの厚さで製膜し、素子を作成した。
【００５６】
得られた素子に電圧を印加したところ、均一な黄緑色の発光が得られた。ＥＬスペクトルを測定したところ、９、１０―ジフェニルアントラセンからの発光は観測されなかった。１００ｍＡ／ｃｍ2の電流を印加した場合の駆動電圧ならびに発光輝度を測定したところ、駆動電圧６．５Ｖ、発光輝度は２５３０ｃｄ／ｍ2であった。この素子を乾燥窒素中において、初期輝度１０００ｃｄ／ｍ2で連続駆動（定電流）したところ、輝度半減期は３７０ｈであった。また、５００ｈ駆動後の電圧上昇分は１．６Ｖであった。
【００５７】
（実施例１２）
以下、本発明第１２の実施例を説明する。第１２の実施例では、９、１０―ジフェニルアントラセンの代わりにクマリン５１５（Ｅｘｃｉｔｏｎ社製）を用いたこと以外は第１１の実施例と同様にして素子を作成した。
【００５８】
得られた素子に電圧を印加したところ、均一な黄緑色の発光が得られた。発光スペクトルを測定したところ、ＤＣＭからの発光は観測されなかった。１００ｍＡ／ｃｍ2の電流を印加した場合の駆動電圧ならびに発光輝度を測定したところ、駆動電圧６．８Ｖ、発光輝度２５７０ｃｄ／ｍ2であった。この素子を乾燥窒素中において初期輝度１０００ｃｄ／ｍ2で連続駆動（定電流）したところ、輝度半減期は４２０ｈであった。また５００ｈ駆動後の電圧上昇分は１．３Ｖであった。
【００５９】
（比較例１）
比較例１として、発光層と電荷注入輸送層の代りに発光層兼電子注入輸送層としてＡｌｑを用いたこと以外は第１の実施例と同様に素子を作製した。この素子に電圧を印加したところ、均一な黄緑色の発光が得られた。１００ｍＡ／ｃｍ2印加時の駆動電圧は６．２Ｖ、発光輝度は２３１０ｃｄ／ｍ2であった。また、初期輝度１０００ｃｄ／ｍ2で連続駆動（定電流）したときの輝度半減期は３００ｈ、５００ｈ駆動後の電圧上昇分は２．０Ｖであった。
【００６０】
（比較例２）
比較例２として、正孔注入層に（化１）に示すチオフェン誘導体（１）を用いたこと以外は第３の実施例と同様に素子を作製した。この素子に電圧を印加したところ、均一な黄緑色の発光が得られた。１００ｍＡ／ｃｍ2印加時の駆動電圧は５．７Ｖ、発光輝度は２０８０ｃｄ／ｍ2であった。また、初期輝度１０００ｃｄ／ｍ2で連続駆動（定電流）したところ、輝度が半減する前に電極間が短絡し、素子として機能しなくなった。
【００６１】
実施例１から１２および比較例１、２に示した結果より、本実施例で得られた素子は比較例で得られた素子よりも発光効率や駆動耐久性に優れていることが明らかになった。
【００６２】
【発明の効果】
以上のように本発明によれば、発光効率が高く、駆動耐久性に優れた有機電界発光素子が得られるという有利な効果が得られる。
【図面の簡単な説明】
【図１】本発明第１の実施の形態における有機電界発光素子の構成の断面図
【図２】本発明第２の実施の形態における有機電界発光素子の構成の断面図
【符号の説明】
１  ガラス基板
２  陽極
３  正孔注入層
４  正孔輸送層
５  発光層
６  電子輸送層
７  電子注入層
８  陰極
９  混合層
【図１】
0003664069.tif 000005
【図２】
0003664069.tif 000006